(57)【要約】      （修正有）【課題】保護フィルム剥離後の防曇性被膜の外観が良好な保護フィルムを備える防曇性物品の提供。【解決手段】基材と、該基材上の防曇性被膜と、該防曇性被膜上の保護フィルムを備える防曇性物品であって、該防曇性被膜が、オキシエチレン基、オキシプロピレン基及びアシル基を有するウレタン樹脂、含フッ素界面活性剤を含み、該防曇性被膜における該含フッ素系界面活性剤の表層厚さが被膜の膜厚に対して０．００１〜２％であり、前記防曇性被膜の元素分析により前記防曇性被膜の表面に観測される全原子の個数に対するフッ素原子の個数の比率が５〜３０％であり、該保護フィルムの粘着成分がポリオレフィンであり、該保護フィルムのフィッシュアイの個数が１２ｐｃｓ/ｍ２以下、好ましくは１ｐｃｓ／ｍ２以下である、防曇性物品。【選択図】図１
2018114701.tif 000002
【特許請求の範囲】
【請求項１】
基材と、該基材上の防曇性被膜と、該防曇性被膜上の保護フィルムを備える防曇性物品であって、
該防曇性被膜が、オキシエチレン基、オキシプロピレン基及びアシル基を有するウレタン樹脂、含フッ素界面活性剤を含み、
該防曇性被膜における該含フッ素系界面活性剤の表層厚さが被膜の膜厚に対して０．００１〜２％であり、
前記防曇性被膜の元素分析により前記防曇性被膜の表面に観測される全原子の個数に対するフッ素原子の個数の比率が５〜３０％であり、
該保護フィルムの粘着成分がポリオレフィンであり、該保護フィルムのフィッシュアイの個数が１２ｐｃｓ/ｍ２以下である、防曇性物品。
【請求項２】
前記保護フィルムのフィッシュアイの個数が１ｐｃｓ/ｍ２以下である、請求項１に記載の防曇性物品。
【請求項３】
前記基材がガラスまたは鏡である、請求項１または２に記載の防曇性物品。
【発明の詳細な説明】
【技術分野】
【０００１】
本発明は、主として浴室・洗面用の鏡、自動車用のガラス、カメラのレンズなどに使用される防曇性物品に関する。
【背景技術】
【０００２】
浴室・洗面用の鏡、自動車用のガラス、カメラのレンズなど、透明基材の視認性を確保するための曇り防止のニーズは高い。
【０００３】
鏡やガラスなどの基材表面に生じる曇りは、無数の微小な水滴が基材表面上に生じる結露現象によって生じる。この曇りを防ぐために、水滴を被膜中に取り込む吸水性被膜等が基材上に形成された防曇性被膜形成物品が開発されてきた。
【０００４】
浴室用・洗面化粧台用の鏡や自動車の窓ガラス等においては、掃除のために頻繁に払拭されるため、良好な防曇性に加えて、耐傷付き性などの被膜の硬度においても優れていることが求められている。
【０００５】
特許文献１には、防曇性、耐磨耗性に優れるウレタン樹脂系の防曇性被膜の形成方法として、イソシアネート成分を含む塗布剤Ａと、ポリエチレングリコールや、オキシエチレン／オキシプロピレンの共重合ポリオール及び短鎖ポリオールを有するポリオール成分、イソシアネート反応性基を有する界面活性剤を含む塗布剤Ｂとからなる２液硬化型の防曇性被膜形成用塗布剤を基材に塗布して防曇性被膜を形成する方法が記載されている。
【０００６】
特許文献２には、ポリオレフィン系や合成ゴム系、アクリル系の粘着剤を有する保護フィルムの貼付工程を有する防曇性物品の製法について記載されている。
【先行技術文献】
【特許文献】
【０００７】
【特許文献１】特許４５３５７０７号（特開２００４−２４４６１２）号公報
【特許文献２】特許第４８９２８７９（特開２００７−０２３０６６）号公報
【発明の概要】
【発明が解決しようとする課題】
【０００８】
発明者らは、今回の発明に先立って、親水性と耐傷付き性の両立する防曇性被膜及び防曇性被膜形成物品を見出し、特許出願を行った（特願２０１６−０８１９００）。
【０００９】
該防曇性被膜形成物品の量産工程においては、該防曇性被膜形成物品の表面をキズなどから保護するための保護フィルムを、該防曇性被膜形成物品に貼り付ける工程がある。この保護フィルムは、防曇性被膜形成物品の使用を開始する前に剥離される。
【００１０】
しかし、発明者らが検討を行ったところ、該防曇性被膜形成物品の表面に、従来用いられていた特許文献２に記載の保護フィルムを貼り付け、その後、該保護フィルムを剥離すると、該保護フィルムの表面形状が、該防曇性被膜に転写され、該防曇性被膜の表面が白濁してしまうという問題が生じることが判明した。
【００１１】
そこで、本発明は、保護フィルム剥離後の防曇性被膜の外観が良好な保護フィルムを備える防曇性物品を提供することを課題とする。
【課題を解決するための手段】
【００１２】
本発明者らは、上記課題に鑑み、種々検討した結果、粘着材質がポリオレフィン系であって、かつ、フィッシュアイの個数が少なく表面粗さが小さい保護フィルムとすることで、保護フィルム剥離後の膜の外観が良好な、保護フィルムを備える防曇性物品を見出し、本発明に到達した。
【００１３】
すなわち、本発明は、以下の発明を含む。
［発明１］
基材と、該基材上の防曇性被膜と、該防曇性被膜上の保護フィルムを備える防曇性物品であって、
該防曇性被膜が、オキシエチレン基、オキシプロピレン基及びアシル基を有するウレタン樹脂、含フッ素界面活性剤を含み、
該防曇性被膜における該含フッ素系界面活性剤の表層厚さが被膜の膜厚に対して０．００１〜２％であり、
前記防曇性被膜の元素分析により前記防曇性被膜の表面に観測される全原子の個数に対するフッ素原子の個数の比率が５〜３０％であり、
該保護フィルムの粘着成分がポリオレフィンであり、該保護フィルムのフィッシュアイの個数が１２ｐｃｓ/ｍ２以下である、防曇性物品。
［発明２］
前記保護フィルムのフィッシュアイの個数が１ｐｃｓ/ｍ２以下である、発明１に記載の防曇性物品。
［発明３］
前記基材がガラスまたは鏡である、発明１または２に記載の防曇性物品。
【００１４】
本発明において、界面活性剤の表層厚さとは、Ｘ線光電子分光分析（ＸＰＳ）を用いた元素分析により、被膜表面から深さ方向にエッチングしながら元素分析を行い、界面活性剤に含有されるフッ素や硫黄の濃度が検出限界以下となる、被膜表面からの深さを意味する。
【００１５】
本発明において、該フッ素原子の個数の比率は、Ｘ線光電子分光分析（ＸＰＳ）を用いて被膜表面の元素分析を行い、存在するフッ素、硫黄、炭素、酸素、窒素に由来するピークの面積を求め、この面積に各元素の検出感度による係数をかけ、原子数に換算して原子組成百分率を算出する。
【発明の効果】
【００１６】
本発明によると、保護フィルム剥離後の膜外観が良好な保護フィルムを備える防曇性物品を提供することが出来る。
【図面の簡単な説明】
【００１７】
【図１】本発明の防曇性物品を示す模式図である。
【発明を実施するための形態】
【００１８】
以下、本発明の実施形態について具体的に説明する。しかしながら、本発明は、以下の実施形態に限定されるものではなく、本発明の要旨を変更しない範囲において適宜変更して適用することができる。
【００１９】
＜防曇性物品＞
本発明の防曇性物品は、基材と、該基材上の防曇性被膜と、該防曇性被膜上の保護フィルムを備える防曇性物品であって、
該防曇性被膜が、オキシエチレン基、オキシプロピレン基及びアシル基を有するウレタン樹脂、含フッ素界面活性剤を含み、
該防曇性被膜における該含フッ素系界面活性剤の表層厚さが被膜の膜厚に対して０．００１〜２％であり、
前記防曇性被膜の元素分析により前記防曇性被膜の表面に観測される全原子の個数に対するフッ素原子の個数の比率が５〜３０％であり、
該保護フィルムの粘着成分がポリオレフィンであり、フィッシュアイの個数が１０ｐｃｓ/ｍ２以下である、防曇性物品である。
【００２０】
＜基材＞
本発明における基材としては、代表的なものとしてはガラスや鏡が挙げられる。
【００２１】
ガラスは自動車用ならびに建築用、産業用ガラス等に通常用いられている板ガラスであり、フロート法、デュープレックス法、ロールアウト法等による板ガラスであって、製法は特に問わない。  
【００２２】
ガラス種としては、クリアをはじめグリーン、ブロンズ等の各種着色ガラスやＵＶ、ＩＲカットガラス、電磁遮蔽ガラス等の各種機能性ガラス、網入りガラス、低膨張ガラス、ゼロ膨張ガラス等防火ガラスに供し得るガラス、強化ガラスやそれに類するガラス、合わせガラスのほか複層ガラス等、さらには平板、曲げ板等各種ガラス製品を使用できる。
【００２３】
鏡としては、銀引き法あるいは真空成膜法により作製された鏡を使用できる。
【００２４】
板厚は特に制限されないが、１．０ｍｍ以上１０ｍｍ以下が好ましく、特に１．０ｍｍ以上５．０ｍｍ以下が好ましい。基材表面への防曇性被膜の形成は、基材の片面だけ、或いは用途によっては両面に行ってもよい。又、防曇性被膜の形成は基材表面の全面でも一部分であってもよい。
【００２５】
ガラス基材や鏡基材に塗布剤を塗布して被膜を形成する場合、基材と被膜との密着性を向上させるために、シランカップリング剤を有する液を、防曇性被膜形成用塗布剤の塗布前に、ガラス基材表面に塗布しておくことが好ましい。適切なシランカップリング剤としてはアミノシラン、メルカプトシラン及びエポキシシランが挙げられる。好ましいのはγ−グリシドオキシプロピルトリメトキシ、γ−アミノプロピルトリエトキシシラン、３−（２−アミノエチルアミノ）プロピルトリエトキシシラン等である。
【００２６】
上記以外に、基材として、ポリエチレンテレフタレート等の樹脂フィルム、ポリカーボネート等の樹脂等も使用することができる。これら樹脂透明基材表面に防曇性被膜を形成して防曇性被膜形成物品とし、該防曇性物品をガラス基材や鏡基材に貼付してもよい。
【００２７】
＜防曇性被膜＞
本発明における防曇性被膜は、オキシエチレン基、オキシプロピレン基及びアシル基を有するウレタン樹脂を含む防曇性被膜であって、該防曇性被膜は、含フッ素界面活性剤を含み、該防曇性被膜における該含フッ素系界面活性剤の表層厚さが被膜の膜厚に対して０．００１〜２％であり、前記防曇性被膜の元素分析により前記防曇性被膜の表面に観測される全原子の個数に対するフッ素原子の個数の比率が５〜３０％であることを特徴とする防曇性被膜である。
【００２８】
［ウレタン樹脂］
本発明における防曇性被膜が含むウレタン樹脂は、オキシエチレン基、オキシプロピレン基及びアシル基を有するウレタン樹脂である。該ウレタン樹脂は、例えば、イソシアネート化合物と、オキシエチレン／オキシプロピレン共重合ポリオール、アクリルポリオール等のポリオール成分とを重縮合して形成することが出来る。
【００２９】
［イソシアネート化合物］
上記イソシアネート化合物は、ウレタン樹脂の原料として用いるものであり、ジイソシアネート、ヘキサメチレンジイソシアネートを出発原料としたビウレット及び／又はイソシアネート構造を有する３官能のポリイソシアネート、ジイソフォロンジイソシアネート、ジフェニルメタンジイソシアネート、ビス（メチルシクロヘキシル）ジイソシアネート、トルエンジイソシアネート等が挙げられる。上記イソシアネート化合物の中では、ヘキサメチレンジイソシアネートを出発原料としたビウレット構造を有するイソシアネートが耐候性、耐薬品性の点から好ましい。
【００３０】
上記イソシアネート化合物は、ウレタン形成成分（本発明においては、イソシアネート化合物及びポリオール成分を指す）の固形分の総量１００質量％に対して通常５０〜７５質量％であり、より好ましくは５５〜７５質量％、さらに好ましくは５５〜６５質量％である。イソシアネート化合物が７５質量％よりも多くなると、ポリオール成分が不足し、架橋構造が十分には形成されにくくなるため、被膜の硬度が不十分になることがある。また、イソシアネート化合物が５０質量％よりも少なくなる場合も、被膜の硬度が不十分になることがある。
【００３１】
上記イソシアネート化合物に存在するイソシアネート基の総数は、上記ウレタン樹脂を構成するポリオール中に存在する水酸基の総数に対して、通常１．０倍量以上１５倍量以下、より好ましくは１．１倍量以上１０倍量以下、さらに好ましくは１．１倍量以上３倍量以下とするように調整することが好ましい。１．０倍量未満の場合は、塗布剤の硬化性が悪化することがある。
【００３２】
［ポリオール成分］
上記ウレタン樹脂の原料として、オキシエチレン／オキシプロピレン共重合ポリオール、アクリルポリオール等のポリオール成分を用いることが出来る。
【００３３】
［オキシエチレン／オキシプロピレン共重合ポリオール］
上記オキシエチレン／オキシプロピレン共重合ポリオール（以下、ＥＯ／ＰＯ共重合ポリオール、とも記載する）は、市中より入手可能であり、開始剤にフォスファゼン化合物、ルイス酸化合物またはアルカリ金属化合物触媒を用い、エチレンオキシドおよびプロピレンオキシドを開環重合させて、ブロック付加またはランダム付加して得られる、ポリエーテルポリオールである。
【００３４】
上記オキシエチレン／オキシプロピレン共重合ポリオールは、主として被膜に吸水性の機能を付与し、防曇性を発揮させる成分である。このポリオールは、オキシエチレン基（-CH2CH2-O-）及びオキシプロピレン基（-CH2CH2CH2-O-、-CH(CH3)CH2-O-）を有する。オキシエチレン基は、水を結合水として吸収する機能に優れるので、脱水時の脱水速度の速い可逆的な吸脱水を呈する防曇性被膜の形成に有利であり、雰囲気温度が５℃以下となるような冬季等の低温環境であっても、オキシエチレン鎖を有する共重合ポリオールを用いて形成した被膜は、防曇性を発現しやすい。  
【００３５】
上記オキシエチレン／オキシプロピレン共重合ポリオールのオキシエチレン基とオキシプロピレン基のモル比（以下、ＥＯ／ＰＯ比率、とも記載する）は、通常６０：４０〜９０：１０であり、７０：３０〜９０：１０がより好ましく、７５：２５〜８５：１５がさらに好ましい。オキシエチレンの割合が９０％超になると、疎水的なオキシプロピレン鎖の作用が小さくなり、膜表面近傍へ親水的なオキシエチレン鎖や含フッ素界面活性剤を誘導しにくくなると考えており、一方で、４５％未満では、疎水的なオキシプロピレン鎖が多くなるため、親水化剤を添加しても十分な親水性が得られにくくなると考えている。
【００３６】
上記オキシエチレン／オキシプロピレン共重合ポリオールの数平均分子量は、通常５００〜２００００であり、数平均分子量が５００未満の場合、水を結合水として吸収する能力が低く、数平均分子量が２００００を超える場合は、塗布剤の硬化不良や膜強度の低下等の不具合が生じることがある。被膜の吸水性、親水性や膜強度等を考慮すると、２０００〜１５０００であることが好ましく、３０００〜１２０００であることがさらに好ましく、３０００〜６０００であることがより好ましい。
【００３７】
上記オキシエチレン／オキシプロピレン共重合ポリオールの固形分は、ポリオール成分の固形分の総量１００質量％に対して、通常２５〜７５質量％であり、好ましくは３０〜７０質量％、さらに好ましくは４０〜６０質量％である。
【００３８】
［アクリルポリオール］
上記アクリルポリオールは、ウレタン樹脂の原料として用いるものであり、ヒドロキシアルキル（メタ）アクリレートとアルキル（メタ）アクリレートなどの共重合性モノマーとの共重合体であり、被膜の耐摩耗性等の耐久性を向上させるためや、表面摩擦係数を下げるため、すなわち、膜表面にスリップ性を発揮させるために用いる成分である。
【００３９】
アクリルポリオールは、市中より入手可能であり、メタクリル酸−２−ヒドロキシエチル、メタクリル酸−２−ヒドロキシプロピル、アクリル酸−２−ヒドロキシエチル、アクリル酸ヒドロキシプロピル、Ｎ−メチロールアクリルアミド等の水酸基含有モノマーを、スチレン、メタクリル酸メチル、メタクリル酸エチル、メタクリル酸−ｎ−ブチル、メタクリル酸イソブチル、メタクリル酸第３ブチル、アクリロにトリル、メタクリロニトリル、アクリル酸メチル、アクリル酸エチル、アクリル酸−ｎ−ブチル、アクリル酸イソブチル、アクリル酸第３ブチル、アクリル酸−２−エチルヘキシル、メタクリル酸−２−エチルヘキシル等と共重合することにより得られたものを使用できる。
【００４０】
また、２−ジメチルアミノエチルメタクリレート、メタクリル酸第３ブチルアミノエチル等のアミノ基含有モノマー、アクリル酸グリシジル、メタクリル酸グリシジル等のグリシジル基含有モノマー、アクリルアミド、メタクリルアミド等のアミノ基含有モノマー、アクリル酸、メタクリル酸、無水マレイン酸、クロトン酸、フマル酸、イタコン酸等の酸基含有モノマー、又は、フマル酸エステル、イタコン酸エステル等を上記水酸基含有モノマーと共重合させて得られるものでもよい。
【００４１】
上記アクリルポリオールの数平均分子量は通常５０００〜２５０００であり、より好ましくは１００００〜２５０００、さらに好ましくは１５０００〜２００００である。アクリルポリオールの数平均分子量が５０００よりも小さい場合、膜の緻密性が高くなり過ぎて、脆くなることがある。また２５０００よりも大きくなると、膜中に占めるアクリルポリオールの体積が大きくなり、親水性を低下させる傾向がある。
【００４２】
上記アクリルポリオールの固形分は、ポリオール成分の固形分の総量１００質量％に対して、通常２〜５０質量％、より好ましくは５〜４０質量％、さらに好ましくは１５〜３５質量％である。アクリルポリオールの固形分が５０質量％よりも大きくなると、防曇性や親水性が低下しやすくなり、２質量％よりも小さくなると被膜の十分な硬度を得にくくなる。
【００４３】
［短鎖ポリオール］
上記ウレタン樹脂は、短鎖ポリオール（本発明においては、数平均分子量が６０〜２００のポリオールのことを短鎖ポリオールと呼ぶ）を原料として用いることが好ましい。該短鎖ポリオールは、防曇性被膜の硬度を向上させるための成分である。該短鎖ポリオールの水酸基数は、２又は３であることが好ましい。水酸基が１の場合は、該短鎖ポリオールが架橋成分として働かず被膜の骨格成分とならないため、被膜の硬度が十分には得られないことがある。４以上の場合は、反応性が高過ぎて、塗布剤が不安定になりうる。
【００４４】
短鎖ポリオールとしては、エチレングリコール、１，２-プロパンジオール、１，３−プロパンジオール、１，２−ブタンジオール、１，３−ブタンジオール、１，４−ブタンジオール、２，３−ブタンジオール、１，５−ペンタンジオール、２−ブテン−１，４−ジオール、２−メチル−２，４−ペンタンジオール、２−エチル−１，３−ヘキサンジオール、ジエチレングリコール、ジプロピレングリコール、トリエチレングリコール、グリセリン、２−エチル−２−（ヒドロキシメチル）−１，３−プロパンジオール、１，２，６−ヘキサントリオール、２，２‘−チオジエタノール等のアルキルポリオール、ジエタノールアミン、トリエタノールアミン等のアルカノールアミンがあげられ、それらを単独、又は混合物、若しくはそれらの数平均分子量が６０〜２００の範囲の共重合体等を使用することができる。上記短鎖ポリオールの中では、エチレングリコール、トリエチレングリコールが得られる防曇性被膜の硬度の点から好ましく、１，２-プロパンジオール、１,２-ブタンジオール、１,３-ブタンジオール、２，３−ブタンジオールのような１級水酸基よりも活性の低い２級や３級水酸基を有する短鎖ポリオールは、塗布液の安定性（ポットライフの長期化）の点から好ましい。
【００４５】
通常、短鎖ポリオール等の被膜の耐久性を向上させる成分を導入すると、防曇性被膜の防曇性が低下する。しかしながら、界面活性剤を適切量含有させ、共重合ポリオールを適切量含有させることにより、優れた防曇性、耐磨耗性等を有する防曇性被膜を得ることができる。具体的には、上記短鎖ポリオールの固形分は、ポリオール成分の固形分の総量１００質量％に対して、通常６〜４０質量％、好ましくは６〜３０質量％、より好ましくは６〜２２質量％である。
【００４６】
［ポリエチレングリコール］
被膜の吸水性を向上させるために、短鎖ポリオールの代わりにポリエチレングリコール（ＰＥＧ）をポリオール成分として用いても良い。
【００４７】
［含フッ素界面活性剤］
本発明における防曇性被膜は、含フッ素界面活性剤を含む。該含フッ素界面活性剤としては、例えば、パーフルオロアルキルスルホン酸塩、パーフルオロアルキルカルボン酸塩、パーフルオロアルキルエチレンオキサイド付加物、パーフルオロアルキルトリメチルアンモニウム塩、パーフルオロアルキルアミノスルホン酸塩、パーフルオロアルキル基含有オリゴマー、パーフルオロアルケニルオキシベンゼンスルホン酸塩、パーフルオロアルケニルオキシベンゼンスルホニルサルコシンナトリウム、パーフルオロアルケニルポリオキシエチレンエーテル、パーフルオロアルケニルオキシベンゼンスルホンアルキルアンモニウムヨージド、パーフルオロアルケニルオキシベンズアミドアルキルアンモニウムヨージド、パーフルオロアルケニルオキシアラルキルベタイン、パーフルオロアルケニルオキシアラルキルホスホン酸等を用いることが出来る。含フッ素界面活性剤は、被膜に親水性を付与して防曇性を発現させる成分であると推測している。
【００４８】
オキシエチレン基、オキシプロピレン基やアシル基を有するウレタン樹脂を含む被膜に親水性を付与して防曇性を発現させる成分として、従来は、特許文献１のように、フッ素を含まないイオン性界面活性剤が用いられていたが、本願発明の系では、このような界面活性剤を用いると、被膜の表層への該界面活性剤の局在化が不十分で、親水性や耐傷付き性に優れなかった（後述の防曇性被膜形成物品の比較製造例Ｂ６、Ｂ７参照）。そこで、含フッ素界面活性剤を用いて、該含フッ素界面活性剤を被膜の表層に局在化させることにより、親水性と耐傷付き性を両立させることができた（後述の防曇性被膜形成物品の製造例参照）。
【００４９】
また、該含フッ素界面活性剤としては、下記一般式［１］や［２］で表される含フッ素界面活性剤を用いることが好ましい。これらの含フッ素界面活性剤は、水酸基、メルカプト基、アミノ基等のイソシアネート反応性基を有しない。上記含フッ素界面活性剤の中では、下記一般式［１］で表される含フッ素界面活性剤が、親水性の高さや膜硬度の点から好ましい。また、下記一般式［１］で表される含フッ素界面活性剤においては、式［１］中、Ｘ、Ｙは単結合であることが好ましく、ｎは８〜１６の自然数であることが好ましく、９〜１３の自然数であることがより好ましい。
【００５０】
【化１】
2018114701.tif 000003
（式［１］中、Ｘは単結合、置換基を有していてもよい炭素数１〜１０のアルキレン基、置換基を有していてもよいアリーレン基のいずれかを示し、Ｙは単結合、エステル結合、アミド結合、スルホン酸エステル結合、スルホン酸アミド結合、エーテル結合のいずれかを示す。ただし、Ｘが単結合の場合は、ＹもＸと一緒になって単結合となる。また、ｎは２〜２０の自然数である。）
【００５１】
【化２】
2018114701.tif 000004
（式［２］中、Ｘは単結合、置換基を有していてもよい炭素数１〜１０のアルキレン基、置換基を有していてもよいアリーレン基のいずれかを示し、Ｙは単結合、エステル結合、アミド結合、スルホン酸エステル結合、スルホン酸アミド結合、エーテル結合のいずれかを示す。ただし、Ｘが単結合の場合は、ＹもＸと一緒になって単結合となる。また、ｎは２〜１５の自然数である。）
【００５２】
上記含フッ素界面活性剤の含有量は、ウレタン形成成分の固形分の総量に対して、０．１〜５．０質量％とすることが好ましく、０．５〜２．０質量％とすることがより好ましい。含フッ素界面活性剤の含有量を多くすると、得られる被膜の品質が含フッ素界面活性剤によって影響され、外観や膜強度にも支障をきたすことがある。他方、含フッ素界面活性剤の含有量が少ない場合、被膜表面の親水性が十分には得られにくくなる。また、上記含フッ素界面活性剤中のフッ素原子は、上記含フッ素界面活性剤の総量に対して１０〜５０質量％を占めることが好ましく、２０〜４０質量％を占めることがより好ましい。また、上記含フッ素界面活性剤中のフッ素原子の量が、ウレタン形成成分の固形分の総量に対して０．１〜１．０質量％であることが好ましく、０．１〜０．７質量％であることがより好ましい。
【００５３】
本発明における防曇性被膜における該含フッ素界面活性剤の表層厚さは、被膜の膜厚に対して０．００１〜２％である。２％を超える場合は、被膜の外観に白濁が生じたり、鉛筆硬度の低下が生じたりする点で不適当であり、０．００１％未満では、親水性が低下する点で不適当である。含フッ素界面活性剤の表層厚さが薄いほど、含フッ素界面活性剤は被膜の表面により局在化しており、被膜に親水性を付与する点と被膜の硬度の点で好ましいと考えられる。含フッ素界面活性剤の表層厚さを薄くした方が、被膜の硬度を高くしやすい。含フッ素界面活性剤の表層厚さは、より好ましくは被膜の膜厚に対して０．０１〜１％であり、さらに好ましくは被膜の膜厚に対して０．０１〜０．５％である。
【００５４】
本発明における防曇性被膜において、元素分析により被膜の表面に観測される全原子の個数に対するフッ素原子の個数の比率は、５〜３０％である。該フッ素原子の個数の比率は、５％より少ないと、被膜の表面に含フッ素界面活性剤が十分には存在しなくなり、親水性が不十分となるため好ましくなく、３０％より多いと被膜表面が白濁するため好ましくない。該フッ素原子の個数の比率は、より好ましくは１０〜３０％であり、さらに好ましくは１７〜３０％である。
【００５５】
［防曇性被膜形成物品の製造方法］
本発明における防曇性被膜形成物品を製造する方法について述べる。本発明の防曇性被膜形成物品を製造する方法は、基材と、該基材上に形成された上記に記載の防曇性被膜とを有する防曇性被膜形成物品の製造方法であって、
イソシアネート基を有するイソシアネート化合物、
オキシエチレン／オキシプロピレンのモル比が６０：４０〜９０：１０、かつ、数平均分子量が２０００〜１５０００であるオキシエチレン／オキシプロピレンの共重合ポリオール、
数平均分子量が５０００〜２５０００のアクリルポリオール、
下記一般式［１］で表される含フッ素界面活性剤、
を含み、
前記イソシアネート化合物の固形分が、ウレタン形成成分の固形分の総量１００質量％に対して、５０〜７５質量％であり、
前記アクリルポリオールの固形分が、ポリオール成分の固形分の総量１００質量％に対して、２〜５０質量％であり、
前記含フッ素界面活性剤が、ウレタン形成成分の固形分の総量に対して、０．１〜５．０質量％であることを特徴とする防曇性被膜形成用塗布剤と、基材とを準備する、準備工程、該塗布剤を該基材に塗布する、塗布工程、及び、
該基材に塗布した該塗布剤を硬化させる、硬化工程
を有することを特徴とする、防曇性被膜形成物品の製造方法である。
【００５６】
【化３】
2018114701.tif 000005
（式［１］中、Ｘは単結合、置換基を有していてもよい炭素数１〜１０のアルキレン基、置換基を有していてもよいアリーレン基のいずれかを示し、Ｙは単結合、エステル結合、アミド結合、スルホン酸エステル結合、スルホン酸アミド結合、エーテル結合のいずれかを示す。ただし、Ｘが単結合の場合は、ＹもＸと一緒になって単結合となる。また、ｎは２〜２２の自然数である。）
【００５７】
＜保護フィルム＞
本発明で用いられる保護フィルムは、前記防曇性被膜上に貼付されているものであり、被膜表面を運搬時のキズ等から保護するものである。該保護フィルムの粘着成分は、ポリオレフィンであり、フィッシュアイの個数は、１２ｐｃｓ/ｍ２以下である。
【００５８】
保護フィルムのフィッシュアイとは、樹脂内に好ましくない外来物質が入り込むか、或いは樹脂内の不溶性成分の存在によって形成される突出部のことである。フィルム内で周囲とは異なる屈折率を示すため、光学的な不均一性を生じる。またこれら外来物質や樹脂内の不溶成分は、フィルム形成時の樹脂の流動性に影響を与え、外来物質や樹脂内の不溶成分よりも大きな領域で、光学的な不均一性を生じることもある。
【００５９】
本発明で用いられる保護フィルムのフィッシュアイの個数は、１２ｐｃｓ/ｍ２以下であり、１０ｐｃｓ/ｍ２以下が好ましく、５ｐｃｓ/ｍ２以下がより好ましく、１ｐｃｓ/ｍ２以下がさらに好ましく、０．５ｐｃｓ/ｍ２以下が特に好ましい。フィッシュアイの個数が１２ｐｃｓ/ｍ２超と多いと、保護フィルムの表面形状が防曇性被膜に転写し白濁してしまい、好ましくない。
【００６０】
本発明における防曇性被膜のヤング率は７００ＭＰａ程度と、特許文献２における保護フィルムの貼付対象の防曇性被膜のヤング率（１５０ＭＰａ程度）と比べ約５倍大きい。そのため、本発明における防曇性被膜は、荷重に対して変形しにくいが、同時に荷重によって生じた変形が復元しにくいという性質も有していると考えられる。そのため、フィッシュアイの個数が少ない保護フィルムによって、保護フィルムの表面形状の転写が抑制され、保護フィルム剥離後の被膜の外観の白濁を防止することができるようになったと発明者らは考察している。
【００６１】
保護フィルムの粘着成分であるポリオレフィンとしては、エチレン・α−オレフィン共重合体、または、エチレン・メチルメタクリレート共重合体、またはこれらの混合物の一種が挙げられる。
【００６２】
エチレン・α−オレフィン共重合体とは、いわゆる直鎖状低密度ポリエチレンあるいは超低密度ポリエチレンを指し、コモノマーであるα−オレフィンの種類は特に限定されるものでないが、ブテン−１、ヘキセン−１、４−メチル・ペンテン−１、オクテン−１等を挙げることができる。
【００６３】
該エチレン・α−オレフィン共重合体の密度としては、０．８７０〜０．９３５ｇ／ｃｍ３の範囲のものを用いることができるが、特に１２０℃以上の高温処理が施されても粘着力が増大しない特性を要求される場合、該エチレン・α−オレフィン共重合体の密度は０．９１０〜０．９３５ｇ／ｃｍ３の範囲で、融点の主ピークが１００〜１３０℃の範囲のものを使用すると、被着体表面を汚染することなく、被着体に対する密着力も安定し、高温処理が施されても粘着力が増大し難いなどの優れた粘着特性が得られることから特に好ましい。
【００６４】
かかるエチレン・α−オレフィン共重合体の密度や融点はα−オレフィンの短鎖分岐の状態やそれによる結晶状態などにより決まる。エチレン・α−オレフィン共重合体の構造因子は、その平均分子量、分子量分布の他に短鎖分岐種、短鎖分岐度及び組成分布などがあるが、密度、融点の要件はコモノマー量が１０モル％までで得ることが出来る。かかるエチレン・α−オレフィン共重合体は複数の融点ピークを示すこともあるが、本発明では示差走査熱量計を用いた示差走査熱量測定（ＤＳＣ）曲線から求められる融点の主ピークを指す。エチレン・α−オレフィン共重合体は従来のマルチサイト触媒による重合方法に加え、シングルサイト触媒（カミンスキー触媒、メタロセン触媒）を用いた重合方法を用いて得られたもの、いずれも本発明において用いることができる。
【００６５】
保護フィルムの粘着成分であるポリオレフィンの一例として挙げたエチレン・メチルメタクリレート共重合体（以下、ＭＭＡ共重合体とも言う。）は、エチレンにメチルメタクリレート（以下、ＭＭＡとも言う。）を共重合した樹脂であり、ＭＭＡの共重合割合としては、５重量％〜約４０重量％共重合されたものが入手可能であるが、粘着層樹脂としては、ＭＭＡ共重合割合が５重量％〜２０重量％の範囲のものが好ましい。なかでもＭＭＡ共重合割合１０重量％〜１５重量％の範囲のものがより好ましい。ＭＭＡ共重合割合５重量％未満では所望の粘着力を得ることが困難であり、また、ＭＭＡ共重合割合２０重量％を越えると融点が低くなり過ぎ、耐熱性が劣ることとなる。
【００６６】
上記エチレン・α−オレフィン共重合体及びエチレン・メチルメタクリレート共重合体はそれぞれ単独で粘着成分を構成することも、また、任意の割合で所望する粘着力に適合するように適宜調整することも可能である。
【００６７】
なお、上記エチレン・α−オレフィン共重合体及びエチレン・メチルメタクリレート共重合体の押出成形時の熱劣化を抑制し、フィッシュアイの核となるゲル発生を防止する目的から酸化防止剤を５００〜３，０００ｐｐｍ添加することは好ましい方法であるが、但し、添加し過ぎると被着体を汚染する恐れがあるため、最小必要量に限定するのが好ましい。酸化防止剤としては、フェノール系、芳香族アミン系、チオエーテル系、リン系などがあり、少量配合で効果を高めるため、２種以上のものを併用するのが好ましい。例えば、フェノール系とリン系の併用は好ましい方法である。
【００６８】
また、粘着成分には、粘着力を高めるために、テルペン化合物等の粘着付与剤を添加してもよい。粘着付与剤としては、α−ピネン、β−ピネン、ジペンテン等の構造ユニットを有するポリテルペンやかかる水添化物（水添テルペン樹脂）、かかる変性物としてのテルペンスチレン樹脂、テルペンフェノール樹脂、また、ロジン類としては、ロジン、重合ロジン、水添ロジン、ロジン変性物、誘導体としてロジン或いは水添ロジンのグリセリンエステル、ペンタエリスリットエステルなどを例示することができる。
【実施例】
【００６９】
実施例により本発明を具体的に説明する。まず、防曇性被膜形成物品を製造し（製造例、比較製造例、参考製造例）、製造された防曇性被膜形成物品の表面に保護フィルムを貼付することで、防曇性物品を製造した（実施例、比較例、参考例）。
【００７０】
各製造例、比較製造例、参考製造例で製造した防曇性被膜形成物品、及び、実施例、比較例、参考例で作製した防曇性物品は、ガラス基板の片側の全面に防曇性被膜を形成した構成である。なお、本発明はこれらの実施例に限定されるものではない。
【００７１】
＜防曇性被膜形成物品の製造＞
［防曇性被膜形成物品の製造例Ａ１］
（１）防曇性被膜形成用塗布剤の調製
イソシアネートプレポリマーとしてヘキサメチレンジイソシアネートのビウレットタイプのポリイソシアネート（商品名「Ｎ３２００」住友バイエルウレタン製）１８．１１ｇを準備した。これを薬剤Ａとする。
【００７２】
希釈溶媒である酢酸イソブチルとジアセトンアルコールの混合溶媒６５．５３ｇに、数平均分子量４０００のオキシエチレン／オキシプロピレン共重合体（商品名「トーホーポリオールＰＢ−４０００」；東邦化学工業製）を５．９２ｇ、及び数平均分子量６２の短鎖ポリオール（エチレングリコール；キシダ化学製）２．３７ｇを混合し、これに数平均分子量１８０００のアクリルポリオールを４５．０質量％有する混合溶液（商品名「アクリディック  ４７−５３８−ＢＡ」；ＤＩＣ株式会社製）７．８９ｇを添加し、さらに親水化剤としてフッ素系界面活性剤（フタージェント２１２Ｍ；ネオス社製）を０．１５ｇ添加し、攪拌することで、８１・８６ｇのポリオール混合薬液を得た。これを薬剤Ｂとする。なお、上記薬剤Ｂ中のオキシエチレン／オキシプロピレン共重合体とエチレングリコールとアクリルポリオールの固形分比（以降、「ＥＯＰＯ：ＥＧ：ＡＰ比」と記載する場合がある）は「ＥＯＰＯ：ＥＧ：ＡＰ＝５０：２０：３０」となるように調製されている。また、フタージェント２１２Ｍは、前記一般式［１］のＸ、Ｙが単結合、ｎ＝１２で表される含フッ素界面活性剤である。
【００７３】
上記の薬剤Ａと薬剤Ｂを混合し、硬化触媒としてジブチル錫ジラウレート（以下、ＤＢＴＤＬ）０．０３ｇを添加することで、防曇製被膜形成用塗布剤１００ｇを調製した。
【００７４】
ここで調製した防曇性被膜形成用塗布剤１００質量％中の前記ウレタン形成成分の固形分の総量は、３０％である。また、含フッ素界面活性剤の含有量はウレタン形成成分の固形分の総量に対し０．５質量％であり、薬剤Ａのイソシアネートプレポリマー成分に対するイソシアネート基の数は、薬剤Ｂ中のオキシエチレン／オキシプロピレン共重合体とエチレングリコールとアクリルポリオール成分に存在する水酸基の数に対して１．２倍量である（表１では「ＮＣＯ／ＯＨ比」として記載）。薬剤Ａ（イソシアネート化合物）の固形分は、ウレタン形成成分（製造例１においては、イソシアネート化合物、共重合ポリオール、アクリルポリオール、及び短鎖ポリオール）の固形分の総量１００質量％に対して６０．５質量％含まれている。
【００７５】
（２）防曇性被膜形成物品の製造
希釈溶媒である８８ｇのイオン交換水と１０ｇのエタノールの混合溶液に３−（２−アミノエチルアミノ）プロピルトリメトキシシラン（東京化成製）２ｇを添加し、２質量％の溶液を調製した。次に、該溶液を吸収したセルロース繊維からなるワイパー（商品名「ベンコット」、型式Ｍ−１、５０ｍｍ×５０ｍｍ、小津産業製）で、透明ガラス基板の裏面に鏡面加工を施したガラス（厚さ５ｍｍ）のガラス面側の表面を払拭することで該溶液を塗布し、室温状態にて乾燥後、水道水を用いてワイパーで塗布後の鏡表面を水洗することで、プライマー層が形成された基材を準備した。
【００７６】
該基材に上記で得られた防曇性被膜を形成するための塗布剤をスピンコートにより塗布し、塗布剤のガラス板を約１５０℃で約１０分間熱処理することにより、膜厚１０μｍの防曇性被膜形成物品を得た。
【００７７】
［防曇性被膜形成物品の製造例Ａ２〜Ａ９］
表１に示すとおり、オキシエチレン／オキシプロピレン共重合体、アクリルポリオール、短鎖ポリオール、ポリエチレングリコール、イソシアネート化合物および界面活性剤の種類、比および添加量を変え、それ以外は製造例Ａ１と同様に実施した。
【００７８】
［防曇性被膜形成物品の比較製造例Ｂ１〜Ｂ７］
表１に示すとおり、オキシエチレン／オキシプロピレン共重合体、短鎖ポリオール、アクリルポリオール、ポリエチレングリコール、ポリイソシアネートおよび界面活性剤の種類、比および添加量を変え、それ以外は製造例Ａ１と同様に実施した。なお、比較製造例６及び７において界面活性剤として用いたＬｉｐｏｑｕａｔ  Ｒ（Ｌｉｐｏｃｈｅｍｉｃａｌｓ社製）は、イソシアネート反応性基である水酸基を有する界面活性剤（リシノールアミドプロピルエチルジモニウムエトサルフェート）である。
【００７９】
防曇性被膜形成物品の各製造例及び各比較製造例について、防曇性被膜形成用塗布剤の各成分とその割合を表１に示す。
【００８０】
また、各製造例及び各比較製造例で得られた防曇性被膜形成物品に関し、界面活性剤の表層厚さ／被膜の膜厚、被膜の膜厚、被膜表面のフッ素・硫黄原子比率、外観の観察結果、防曇性、初期水接触角、鉛筆硬度、耐傷付き性、耐ＳＷ性の測定結果を下記の表２に示す。それぞれの評価方法については、次段落以降に示す。
【００８１】
＜防曇性被膜形成物品の評価方法＞
〔被膜の膜厚〕：被膜の膜厚は、被膜表面をカッター等で切り込みを入れ、被膜表面と基材表面の段差を表面粗さ計（小坂研究所社製  Ｓｕｒｆｃｏｒｄｅｒ  ＥＴ−４０００Ａ）で測定し、５点平均値を被膜の膜厚とした。
【００８２】
〔界面活性剤の表層厚さ〕：Ｘ線光電子分光分析装置（アルバック・ファイ株式会社製ＰＨＩ ５０００ ＶｅｒｓａＰｒｏｂｅII）を用いて、被膜表面から深さ方向にエッチングしながら元素分析を行い、界面活性剤に含有されるフッ素や硫黄の濃度が検出限界以下となる、被膜表面からの深さを界面活性剤の表層厚さとした。なお、表１中では、界面活性剤の表層厚さが被膜の膜厚に対して何％であったかを表記している。測定はモノクロＡＩＫα線 ５０Ｗ １５ＫＶを防曇性被膜形成物品の表面の２００μｍ角に照射し、光電子取り出し角度４５°とし、エッチングはアルゴン−ガスクラスターイオンビームで行った。なお、エッチングレートは防曇性被膜で４ｎｍ／ｍｉｎ程度であった。
【００８３】
〔被膜表面のフッ素原子比率、硫黄原子比率〕：Ｘ線光電子分光分析装置（アルバック・ファイ株式会社製ＰＨＩ ５０００ ＶｅｒｓａＰｒｏｂｅII）を用いて被膜表面の元素分析を行い、存在するフッ素、硫黄、炭素、酸素、窒素に由来するピークの面積を求め、この面積に各元素の検出感度による係数をかけ、原子数に換算して原子組成百分率を算出した。測定はモノクロＡＩＫα線 ５０Ｗ １５ＫＶを防曇性被膜形成物品の表面の２００μｍ角の範囲に照射し、光電子取り出し角度４５°とした。
【００８４】
〔外観評価〕：防曇性被膜形成物品の外観、透過性、クラックの有無を目視で評価し、問題ないものを合格（○）、問題のあったものを不合格（×）とした。
【００８５】
〔防曇性評価〕：常温（温度２４℃、湿度４５％）の室内において、防曇性被膜形成物品の該被膜面に対し、被膜と試験者の口との間隔を２０ｍｍにして息を吐く。蛍光灯に反射像を照らしながら曇りを観察して、写像が認識できるものを○、曇りで写像を認識できないものを×とした。
【００８６】
〔親水性評価〕：防曇性被膜形成物品の被膜面にイオン交換水２μＬを滴下し、着滴１０秒後の液滴と被膜面とのなす角を、接触角計（ＣＡ−Ｘ２００、協和界面科学社製）を用いて室温（約２５℃）で測定した。該接触角が小さいほど、より親水性に優れているといえ、３０°以下のものを合格とした。該接触角が３０°以下になると、物品の表面に付着した水滴がぬれ広がりやすくなり、水滴による光の乱反射が抑制され、曇りにくくなる。
【００８７】
〔鉛筆硬度〕：”ＪＩＳ  Ｋ  ５６００  塗料一般試験方法”に準拠して、荷重７５０ｇが負荷された鉛筆で膜表面を２回引っ掻き、２回とも膜の破れが無かった鉛筆の硬度を膜の鉛筆硬度とした。鉛筆硬度２Ｈ以上のものを合格とした。
【００８８】
〔耐傷付き性〕：耐傷付き性の評価として、白ネル（番手：＃１００）で基材表面を約３００ｇ／ｃｍ２の強さで摺動しながら、キズが発生するまでの回数を測定した。２００往復未満でキズが発生したものを×、２００往復から１０００往復までにキズが発生したものを○、１０００往復後もキズが発生しなかったものを◎とした。
【００８９】
〔耐スチールウール性（耐ＳＷ性）〕：耐ＳＷ性の評価として、ＳＷ（番手：＃００００）で、基材表面を約３２５ｇ/ｃｍ２の強さで１０往復摺動した後のキズの本数を測定した。試験後、キズが１０本未満のものを◎（微キズ）、キズが１０本から３０本未満のものを○（軽キズ）  キズ３０本以上のものを×（重キズ）とした。
【００９０】
【表１】
2018114701.tif 000006
【００９１】
【表２】
2018114701.tif 000007
【００９２】
表１及び表２より明らかなように、防曇性被膜形成物品の製造例Ａ１〜Ａ９では、防曇性被膜は、オキシエチレン基、オキシプロピレン基及びアシル基を有するウレタン樹脂と、含フッ素界面活性剤とを含み、被膜における含フッ素系界面活性剤の表層厚さは被膜の膜厚に対して０．００１〜２％であり、元素分析により被膜の表面に観測される全原子の個数に対するフッ素原子の個数の比率は５％〜３０％であり、親水性と耐傷付き性を両立していた。また、外観、防曇性、鉛筆硬度も良好であった。
【００９３】
また、短鎖ポリオールとして２，３−ブタンジオールを用いた製造例Ａ６〜Ａ８の方が、エチレングリコールを用いた製造例Ａ１よりも、ポットライフが３倍程度長いことが分かった。
【００９４】
含フッ素界面活性剤をウレタン形成成分の固形分の総量に対して、それぞれ０．５質量％、１．０質量％添加した製造例Ａ６、Ａ７は、含フッ素界面活性剤をウレタン形成成分の固形分の総量に対して、３．０質量％添加した製造例Ａ８よりも、鉛筆硬度の点で好ましいことが分かった。含フッ素界面活性剤が、ウレタン樹脂に比べて柔らかいためと推測される。
【００９５】
比較製造例Ｂ１では、含フッ素界面活性剤を含まず、防曇性、親水性等が実施例よりも劣っていた。
【００９６】
比較製造例Ｂ２では、被膜表面のフッ素原子比率が小さく、防曇性、親水性等が実施例よりも劣っていた。
【００９７】
比較製造例Ｂ３では、含フッ素界面活性剤の表層厚さが被膜の膜厚に対して２．５％と厚く、また、被膜表面のフッ素原子比率が４５％と多すぎ、被膜表面の外観が白濁して不良であった。また、鉛筆硬度も製造例より劣っていた。
【００９８】
比較製造例Ｂ４では、製造例Ａ１で用いたオキシエチレン／オキシプロピレン共重合体をポリエチレングリコール（ＰＥＧ）に置き換えたところ、被膜表面のフッ素原子比率が２％と少なく、防曇性、親水性等が製造例よりも劣っていた。
【００９９】
比較製造例Ｂ５では、アクリルポリオールを含まず、外観、防曇性、親水性等が製造例よりも劣っていた。
【０１００】
比較製造例Ｂ６では、従来用いられていた、イソシアネート反応性基である水酸基を有する界面活性剤を用いたが、防曇性、親水性が製造例よりも劣っていた。
【０１０１】
比較製造例Ｂ７では、比較製造例Ｂ６よりも、イソシアネート反応性基である水酸基を有する界面活性剤の添加量を増やしたところ、防曇性、親水性はやや向上したものの、親水性は製造例よりも劣っており、また、耐傷付き性や鉛筆硬度も不十分であった。
【０１０２】
［防曇性被膜形成物品の参考製造例Ｒ１］
特許文献２の実施例１に準拠して、次のようにして防曇性被膜形成物品を製造した。界面活性剤として、リシノレアミドプロピルエチルジモニウムエトスルファート（商品名「ＬｉｐｏｑｕａｔＲ」ＬｉｐｏｃｈｅｍｉｃａｌｓＩｎｃ製）、平均分子量１０００のポリエチレングリコール、平均分子量１２５０のポリカプロラクトンジオール（商品名「プラクセルＬ２１２ＡＬ」、ダイセル化学工業製）、１，４ブタンジオールとを準備し、これらを混合した。混合比は、重量比で、界面活性剤１に対し、ポリエチレングリコールを１．４、ポリカプロラクトンジオールを１．２４、１，４ブタンジオールを０．４である。
【０１０３】
そして、重量比で、上記混合物１に対して、イソシアネートプレポリマーとしてヘキサメチレンジイソシアネートのビウレットタイプのポリイソシアネート（商品名「Ｎ３２００」住友バイエルウレタン製）を０．９８混合した。このときのＮＣＯ／ＯＨ比は、１．４である。該混合物に防曇性ウレタン成分の総量の濃度が３５重量％となるように希釈溶媒としてジアセトンアルコールを添加し、さらに、硬化触媒としてジブチル錫ジラウレートを防曇性ウレタン成分総量に対して、０．１重量％添加することにより塗布剤を調製した。
【０１０４】
透明ガラス基板の裏面に鏡面加工を施したガラス（厚さ５ｍｍ）のガラス面側の表面に、該塗布剤を、フローコート法により塗布した後、１２０℃で１５分間加熱し、防曇性被膜形成物品を得た。
【０１０５】
＜防曇性物品の製造＞
[実施例１]
（保護フィルムの貼付）
上記［防曇性被膜形成物品の製造例Ａ１］で得られた防曇性被膜形成物品に、粘着成分がポリオレフィン、フィッシュアイが１０ｐｃｓ／ｍｍ２）である保護フィルム（商品名トレテック７３３２、東レフィルム加工製）を被膜上に貼りつけ、防曇性物品を得た。該防曇性物品を２週間保管した後、保護フィルムをはがし、以下に示す方法により品質評価を行った。
【０１０６】
[実施例２〜３、比較例１〜４］
表１に示すとおり、保護フィルムをトレテック７Ｈ５２、トレテック７８３２Ｃ、トレテック７１１１、トレテック７１２１、トレテック７５３１、トレテック７７２１（いずれも東レフィルム加工製）に変え、それ以外は実施例１と同様に実施した。
【０１０７】
[参考例１]
上記［防曇性被膜形成物品の参考製造例Ｒ１］で得られた防曇性被膜形成物品に、粘着成分がポリオレフィン、フィッシュアイが３０ｐｃｓ／ｍｍ２）である保護フィルム（商品名トレテック７５３１、東レフィルム加工製）を被膜上に貼りつけ、防曇性物品を得た。該防曇性物品を２週間保管した後、保護フィルムをはがし、以下に示す方法により品質評価を行った。
【０１０８】
各実施例、比較例及び参考例について、保護フィルムの各成分を表３に示す。また、各実施例、比較例及び参考例で得られた防曇性被膜形成性物品に関し、外観の観察結果、防曇性評価結果も表３に示す。それぞれの評価方法については、次段落以降に示す。なお、表３中のＰＯとはポリオレフィンを、ＥＶＡとはエチレン―酢酸ビニル共重合体を指す。
【０１０９】
＜防曇性物品の評価方法＞
[防曇性被膜のヤング率]
ナノインデンター（型番；ＥＮＴ−１１００Ｓ、エリオニクス製）を使用し、最大押し込み深さ１．４５μｍで荷重―変位曲線を測定し、得られた該曲線から防曇性被膜のヤング率を求めた。
【０１１０】
[保護フィルムのヤング率]
ＪＩＳＫ７１１３に準拠して、保護フィルムのヤング率を測定した。
【０１１１】
[粘着力]
ＪＩＳＺ０２３７に準拠して、保護フィルムの粘着力を測定した。
【０１１２】
［フィッシュアイ］
各保護フィルムのフィッシュアイの個数［ｐｃｓ／ｍｍ２］を表１に記載した。
【０１１３】
［外観］
フィルム剥離直後の防曇性被膜の外観を目視で評価し、問題のないものを○、白濁を生じたものを×とした。
【０１１４】
［防曇性］
フィルム剥離の１５分後、常温（２４℃、湿度４５%）の室内において、防曇性被膜の膜面に対し、被膜と試験者の口との間隔を２０ｍｍにして息を吐く。蛍光灯に反射像を照らしながら曇りを観察して、写像が認識できるものを○、曇りで写像を認識できないものを×とした。
【０１１５】
【表３】
2018114701.tif 000008
【図１】
2018114701.tif 000009